Brevet FR2286011A1 — publié le 19760423

On connaît déjà des accessoires décoratifs et éventuellement utilitaires en verre coloré dans la masse, tels que vases, coupes, cendriers ou autres, mais ils ont été réalisés jusqu'à présent par des procédés aléatoires, délicats, et coûteux. La présente invention a pour objet un accessoire décoratif et éventuellement utilitaire, en verre coloré dans la masse, qui peut être obtenu de façon très simple, particulièrement fiable, et à un prix de revient très peu élevé. A cet effet, cet accessoire décoratif et éventuel lement utilitaire, en verre coloré dans la masse, est caractérisé en ce qu'il est constitué de deux épaisseurs de verre, et notam ment de verre bon marché, tel que le verre à vitres ou le verre à bouteilles, intimement soudées l'une à l'autre, avec interposition d'un décor en émail. @ Suivant un premier node de réalisation d'un tel article, on utilise une natrice en acier inoxydable, dont le galbe correspond à celui du fond de l'accessoire à réaliser, on le sau poudre d'un produit tel que le plâtre fin, destiné à empêcher que le verre ramolli se soude à lui, on dépose sur les bords de cette matrice une première découpe de verre ayant même contour extérieur que le sien, dont les bords ont éventuellement été meulés, on dé pose sur tout ou partie de cette première feuillé de verre des émaux colorés en poudre, d'une seule ou de plusieurs couleurs, juxtaposés, mélangés ou superposés, on recouvre l'ensemble d'une deuxième feuille de verre ayant même contour extérieur que la pre mière, dont les bords ont éventuellement été meulés, on perte le tout dans un four dont la température est élevée lentement jusqu'à atteindre environ 600 à 700 C, qui est maintenue un certain temps, de façon à provoquer le ramollissement des deux feuilles de verre et leur affaissement pour épouser la forme de la matrice stase souder l'une à l'autre. Suivant une variante, on utilise, pour constituer les deux épaisseurs de verre, les parois inférieure et supérieure d'une pièce creuse en verre, telle qu'un tube, un cylindre, ou une bouteille, on dépose sur tout ou partie de la surface intérieure. de cette paroi inférieUre des émaux colorés en poudre, d'une seule ou de plusieurs couleurs juxtaposés, mélangés ou superposés, on dépose cette pièce creuse à plat dans une matrice appropriée et on porte le tout dans un four dont la température est élevée lentement jusqulà atteindre environ 6000 à 700 C, qui est maintenue un certain temps de façon à provoquer ie ramollissement du verre de ladite pièce qui s'affaisse, sa paroi inférieure sur la face supérieure de la matrice, pour en épouser la forme, si elle ne l'épousait pas à l'origine, et sa paroi supérieure sur sa paroi inférieure pour se souder à elle, entièrement ou partiellement. Le dessin annexé montre à titre d'exemple un mode de réalisatIon de la présente invention. la figure t est une vue en plan d'un objet réalisé- La figure 2 est une vue en coupe de cet objet, faite suivant la ligne II-II de la figure 1. La figure 3 est une vue.en plan de la matrice utilisée pour la fabrication de cet objet. La figure- 4 est une vue en coupe de cette matrice faite suivant la-ligne IV-IV-de la figure 3. Les figures 5-, 6 et 7 sont des vues analogues montrant les différentes étapes de la fabrication. La figure 8 est une vue en coupe d'un four susceptible- d'être utilisé pour cette fabrication. La figure 9 est-une vue analogue d'un couvercle destiné à remplacer le couvercle de la figure 8 du four, pendant le refroidissement des ob-jets en cours de fabrication. Pour fabriquer un cendrier tel que celui que montre la figure t, dans lequel un décor t d'émail de couleurs différentes est noyé. dans la masse de verre 2, on peut utiliser une matrice en acier 3 telle que celle montrée, en plan et en coupe, aux fi- gères 3 et 4. Pour la fabrication d'un tel cendrier, on commence par déposer sur la sT;rface intérieure de cette matrice une mince couche de plâtre en poudre fine 4,- puis on dépose sur la partie supérieure de cette matrice une feuille ae verre à vitre 5 de mêmes dimensions extérieures,puis, sur cette feuille de verre, des plages 6 d'émail en poudre coloré, destinées à produire le décor; puis, au-dessus, une deuxième feuille de verre 7 ayant également les mêmes dimensions extérieures que celle de la matrice 3, dont on nettoie avec soin la face supérieunhOn introduit ainsi dans un four électrique 8, sur un ou plusieurs étages, de telles matrices avec les 2 feuilles de verre superposées et émail en poudre interposé; ce four électrique est agencé pour pouvoir être chauffé progressivement en mettant successivement en circuit,. avec un intervalle de temps'approprié, ses différentes résistances de chauffage 9 et celles 10 de son couvercle tl, de façon à atteindre une température de 700 à7800C en une heure et demie environ; on retire ensuite le couvercle Il de ce four que lton remplace par un couvercle léger 12 qui peut être en métal par exemple-, et compor .ter un certain nombre de cheminées 13; on laisse refroidir les pièces dans le four pendant 5 à 6 heures; on les retire ensuite du four et on les sépare facilement des matières grâce à la couche de plâtre 4 interposée; on nettoie ensuite-le moule soigneusement et on peut recommencer une nouvelle opération. il est du reste bien entendu que le mode de réalisation de la présente invention qui a été décrit ci-dessus en référence au dessin annexé a été donné à titre -purement indicatif et non limitatif et que de nombreuses modifications peuvent etre apportées sans qu'on s'écarte pour cela du cadre de la présente invention. REVENDICATIONS 1. Accessoire décoratif et-éventuellement utilitaire, en verre coloré dans la masse, caractérisé en-cé qu'il est constitué de deux épaisseurs de verre, et notamment de verre bon marché, tel que le verre à vitres ou le verre à boutellles, intimement soudées l'une à l'autre, avec interposition d'un décor en émail. 2. Procédé de fabrication d4un accessoire décoratif suivant la revendication 1, caractérisé en ce qu'on utilise une matrice en acier inoxydable, dont la-galbe correspond à celui du fond de l'accessoire à réaliser, on le saupoudre d'un produit tel que le plâtre fin, destiné à empêcher que le verre -ramoli se soude à lui, on dépose sur les bords de cette matrice une premi'-3re découpe de verre ayant même contour extérieur que le sien, dont les bords ont éventuellement été meulés, on dépose sur toutou partie de cette première feuille de verre des émaux colorés en poudre, d'une seule ou de plusieurs couleurs, juxtaposés, mélangés ou superposés, on recouvre l'ensemble d'une deuxième feuille de verre ayant même contour exterieur que la première, dont les bords ont éventuellement été meulés, on porte le tout dans un four dont la température est élevée lentenent jusqu'à atteindre environ 600 à 7000C, qui est maintenue un certain temps de façon à provoquer le ramollissement des deux-feuille.s de verre et leur affaissement pour épouser la forme de la matrice et se souder l'une à l'autre 3.Procédé de fabrication d'un accessoire décoratif suivant la revendication 1, caractérisé en ce qu'on utilise pour constituer les deux épaisseurs de verre, les parois inférieure et supérieure d'une pièce creuse en verre, telle qu'un tube, un' cylindre, ou une bouteille, on dépose sur tout ou partie de la sur-face intérieure de cette paroi inférieure des émaux colorés en poudre, d'une seule ou de plusieurs couleurs, juxtaposés, mélangés ou superposés, on dépose cette pièce creuse à plat dans une matrice appropriée et on porte le tout dans unibur dont la température est élevée lentement jusqu'à atteindre environ 600 à 700 C, qui est maintenue un certain temps, de façon à provoquer le. ramollissement du verre de ladite pièce qui s'affaisse, sa paroi inférieure sur la face supérieure de la matrice, pour en épouser la forme, Si elle ne l'épousait pas à l'origine, et sa paroi supérieure sur sa paroi.inférieure pour se souder à elle, entièrement ou partie lement. 4. Procédé suivant l'une quelconque des revendications 2 ou 3, caractérisé en ce que le chauffage est réalisé progressivement, jusqu'à une température de 600 à 7000C environ, en une heure et demie environ, et le refroidissant lentement, à l'abri des courants d'air, en 5 à 6 heures environ.